(57)【特許請求の範囲】
【請求項１】
被帯電体に当接させて、この被帯電体との間に電圧を印加することにより、被帯電体を帯電させる帯電部材において、
少なくとも上記被帯電体と接触する部材表面が、基材樹脂としてフッ素樹脂を含有すると共に、疎水化処理を施したシリカ粉末を上記フッ素樹脂１００重量部に対して３０〜６０重量部含有する樹脂組成物からなる表面層で形成され、かつ該部材表面の接触角が９０°以上であることを特徴とする帯電部材。
【請求項２】
上記表面層を形成する樹脂組成物の基材樹脂がフッ素系ブロック重合体である請求項１記載の帯電部材。
【請求項３】
上記シリカ粉末が、平均粒子径１００μｍ以下、吸油量５０ｍｌ／１００ｇ以上、比表面積３０ｍ2／ｇ以上、見かけ比重２０〜５００ｇ／ｌの物性を有するものである請求項１又は２記載の帯電部材。
【請求項４】
上記表面層を形成する樹脂組成物が、ペイントシェーカーを用いて１〜１０時間分散することにより、上記シリカ粉末を分散させたものである請求項１〜３のいずれか１項に記載の帯電部材。
【請求項５】
上記表面層を形成する樹脂組成物が、導電剤としてカーボン粉末を含有する請求項１〜４のいずれか１項に記載の帯電部材。
【請求項６】
被帯電体に当接し、該被帯電体を帯電させる帯電部材と、被帯電体と帯電部材との間に電圧を印加する電圧印加手段とを具備してなる帯電装置において、上記帯電部材として請求項１〜５のいずれか１項に記載の帯電部材を用いたことを特徴とする帯電装置。
【発明の詳細な説明】
【０００１】
【発明の属する技術分野】
本発明は、複写機、プリンター等における静電潜像プロセスで、感光体等の被帯電体を帯電させる場合に好適に用いられる帯電部材及び帯電装置に関する。
【０００２】
【従来の技術】
従来、複写機、プリンター等の電子写真装置では、まず、感光体の表面を一様に帯電させ、この感光体に光学系から映像を投射して、光の当たった部分の帯電を消去することによって潜像を形成する静電潜像プロセスにより静電潜像を得、次いで、トナーの付着によるトナー像の形成、紙等の記録媒体へのトナー像の転写により、プリントする方法がとられている。
【０００３】
この場合、最初の感光体を帯電させる操作は、コロナ放電方式が一般的に採用されてきた。しかしながら、このコロナ放電方式は６〜１０ｋＶもの高電圧印加が必要とされるため、機械の安全保守の観点から好ましくないものである。また、コロナ放電中にオゾン、ＮＯｘ等の有害物質が発生するため、環境上の問題もある。
【０００４】
このため、コロナ放電に比べて低い印加電圧で帯電を行うことができ、かつ、オゾン等の有害物質の発生を抑制することができる帯電方式への取り組みがなされており、新たな帯電方式として、電圧を印加した帯電用部材を感光体等の被帯電体に所定の圧力で接触させることにより、被帯電体を帯電させる接触方式による方法が提案されている。
【０００５】
この場合、この接触帯電方式で使用される帯電部材としては、例えば、ゴムやウレタンフォーム等の弾性層の表面に、アクリル、ウレタン、ナイロン等の樹脂を有機溶剤に溶解した樹脂溶液をディッピング法やスプレー法などにより塗布して、表面に塗膜層を形成したものが知られているが、最近の帯電部材では、感光体等の被帯電体との摩擦が少なく、かつ残留トナーが付着しにくいことが重要な特性として要求されるようになってきており、このような特性を得るために被帯電体と接触する表面層を、フッ素系樹脂を添加した樹脂で形成することも提案されている。
【０００６】
【発明が解決しようとする課題】
しかしながら、このような帯電ローラを用いた接触帯電法により感光ドラムを帯電を行う場合、２８〜３５℃，８０〜９０％ＲＨの高温，高湿環境下における耐久画像出しにおいて、帯電不良によってピントがボケたような画像、或いは画像にスジが現れる画像不良（以下、特に断りのない限り本明細書で「画像不良」とは、この不良をいう）が発生する場合がある。
【０００７】
本発明は、上記事情に鑑みなされたもので、高温，高湿環境下で長時間連続運転した場合でも、感光ドラムを良好かつ確実に帯電させることができ、感光ドラムの帯電不良による画像不良を生じることなく、きれいな画像を確実に得ることができる帯電部材、及び該帯電部材を用いた帯電装置を提供することを目的とする。
【０００８】
【課題を解決するための手段及び発明の実施の形態】
本発明者は、上記目的を達成するため鋭意検討を行った結果、帯電部材表面の接触角を大きくすることにより、高温・高湿環境下でも帯電不良を生じることなく、感光ドラムを良好に帯電させることができ、感光ドラムの帯電不良による上記画像不良を生じることなく、きれいな画像を確実に得ることを見出した。そこで、本発明者は、他の特性を低下させることなく帯電部材表面接触角を増大させることについて、更に検討を進めた結果、帯電ローラの表面層を形成する樹脂材料中に疎水化処理を施したシリカ粉末及び／又はフッ素樹脂粉末を添加することにより、帯電ローラ表面の接触角を効果的に増大させることができ、特にフッ素樹脂を基材とする樹脂組成物に上記シリカ粉末やフッ素樹脂粉末を適量添加することによって、９０°以上の接触角を達成することが可能であり、高温・高湿環境下で長時間連続運転した場合でも、良好かつ安定的に感光ドラムを帯電させることができ、帯電不良による上記画像不良の発生を可及的に防止し得ることを見出し、本発明を完成したものである。
【０００９】
従って、本発明は、被帯電体に当接させて、この被帯電体との間に電圧を印加することにより、被帯電体を帯電させる帯電部材において、少なくとも上記被帯電体と接触する部材表面が、基材樹脂としてフッ素樹脂を含有すると共に、疎水化処理を施したシリカ粉末を上記フッ素樹脂１００重量部に対して３０〜６０重量部含有する樹脂組成物からなる表面層で形成され、かつ該部材表面の接触角が９０°以上であることを特徴とする帯電部材を提供する。
【００１０】
また、本発明は、被帯電体に当接し、該被帯電体を帯電させる帯電部材と、被帯電体と帯電部材との間に電圧を印加する電圧印加手段とを具備してなる帯電装置において、前記帯電部材として上記本発明の帯電部材を用いたことを特徴とする帯電装置を提供する。
【００１１】
以下、本発明につき更に詳しく説明する。
本発明の帯電部材は、上述のように、疎水性粉末を添加した樹脂組成物により表面層を形成したものである。
【００１２】
上記表面層を形成する樹脂組成物の基材樹脂としては、帯電部材の表面層を形成する場合に用いられる公知のゴムや樹脂を用いることができ、特に制限されるものではないが、ウレタン変性アクリル樹脂、ポリウレタン樹脂、アクリル樹脂、ポリアミド樹脂、及びフッ素樹脂等が例示され、これらの１種又は２種以上を混合して用いることができる。これらの中では、フッ素樹脂が特に好ましく用いられ、フッ素樹脂を用いることにより、良好な低摩擦性及びトナー付着性を達成することができる。
【００１３】
このフッ素樹脂として具体的には、ポリテトラフルオロエチレン、テトラフルオロエチレン−パーフルオロアルキルビニルエーテル共重合体、ポリクロロトリフルオロエチレン、ポリフルオライド、ポリビニルフルオライド等が例示される。
【００１４】
本発明では、表面層を形成する上記基材樹脂に疎水性粉末を添加して表面層に撥水性を向上させる。疎水性粉末としては、特に制限されるものではないが、疎水化処理を施したシリカ粉末、又はフッ素樹脂粉末、或いはこれらの両方が好適に用いられる。
【００１５】
この場合、上記シリカ粉末に施される疎水化処理としては、粒子表面をワックス等でコーティングする方法、粒子表面に官能基を導入し反応により表面を改質する方法、粉砕又は微粒化をおこなって表面改質剤と反応させる方法などが挙げられる。
【００１６】
また、シリカ粉末としては、特に制限されるものではないが、帯電部材の性能を低下させることなく、接触角を効果的に増大させることから、平均粒子径、吸油量、比表面積、見かけ比重等の物性を適宜調整することが好ましい。具体的には、上記平均粒子径は１００μｍ以下、特に１〜１００μｍ、更には１〜１０μｍであることが好ましく、吸油量は５０ｍｌ／１００ｇ以下、特に５０〜５００ｍｌ／１００ｇ、更には１５０〜２００ｍｌ／１００ｇであることが好ましく、比表面積は３０ｍ2／ｇ以上、特に３０〜１０００ｍ2／ｇ、更には５０〜１２０ｍ2／ｇであることが好ましく、見かけ比重は２０〜５００ｇ／ｌ、特に２０〜１００ｇ／ｌであることが好ましい。
【００１７】
また、上記フッ素樹脂粉末としては、特に制限されるものではないが、四フッ化エチレン樹脂、三フッ化エチレン樹脂、フッ化ビニリデン樹脂等を例示することができる。なお、フッ素樹脂粉末は、特に制限されるものではないが、粒径０．１〜１００μｍ程度のものが好ましく用いられる。
【００１８】
上記シリカ粉末、フッ素樹脂粉末等の疎水性粉末の添加量は、基材樹脂の種類、用いる疎水性粉末の種類や諸物性、形成する表面層の厚さなどに応じて適宜設定され、特に制限されるものではないが、通常は基材樹脂１００重量部に対して５〜６０重量部、特に１０〜５０重量部、更には２０〜４０重量部とすることが好ましい。この場合、疎水性粉末の添加量が５重量部未満であると、ローラ表面の接触角を十分に増大させることができない場合があり、一方６０重量部を超えると分散が不均一になるなどの不都合を生じる場合がある。具体的には、後述する実施例の塗料溶液Ｎｏ．１〜７のように、疎水化処理したシリカ粉末の場合、基材樹脂１００重量部に対して３０〜６０重量部とすることができる。
【００１９】
また、この表面層を形成する樹脂組成物中には、特に制限されるものではないが、通常は導電剤を添加して、表面層の導電性（電気抵抗）を付与又は調整することが行われる。この場合、導電剤としては、特に制限はなく、各種電子導電剤や各種イオン導電剤を用いることができるが、本発明では特にカーボンを用いることが好ましい。
【００２０】
この場合、この表面層に用いられるカーボンとしては、特に制限されるものではないが、酸素含有率が５％以上、特に７％以上、更には９％以上であることが好ましく、かつｐＨが５以上、特に６以上、更には７以上であることが好ましい。即ち、通常のカーボンの酸素含有率は０．１〜３％程度であり、一部、酸化処理を施したカーボンも存在するが、この酸化処理を施したカーボンは、酸素含有率が若干増加するにつれてｐＨが酸性側へとシフトしてしまう傾向があり、カーボンが酸性になると水系樹脂（具体的には、水系フッ素樹脂）に添加した場合に安定性が低下するおそれがある。これに対して、本発明に好適に用いられる上記カーボンは、酸素含有率が多いにもかかわらず、中性ないしアルカリ性を維持したものであり、安定的に水系フッ素樹脂に添加し得るものである。このような酸素含有率及びｐＨを有するカーボンの詳細な構造は明らかではないが、カーボン表面にカルボキシル基、水酸基、ケトン基等の官能基を付け、しかもこれらの官能基が有する水素の一部をナトリウム等のアルカリ金属に置換させたものが好適に使用される。
【００２１】
導電剤の添加量は、所望とする抵抗が得られるように適宜調整することができる。この場合、表面層の抵抗は、体積抵抗率１０3〜１０12Ω・ｃｍ、特に１０5〜１０10Ω・ｃｍとすることが好ましく、このような体積抵抗率を達成するように導電剤の添加量を調整することができ、導電剤としてカーボンを用いた場合の添加量は、通常、基材樹脂に対して０．０１〜６０ｐｈｒ、特に１０〜３０ｐｈｒ程度とされる。
【００２２】
なお、この表面層を形成する樹脂組成物には、架橋剤、増粘剤、チクソトロピー性付与剤、構造粘性付与剤等の添加剤を必要に応じて添加することができる。
【００２３】
上記樹脂組成物を用いて帯電部材に表面層を形成する方法は、特に制限されるものではないが、通常は上記樹脂組成物を分散又は溶解した塗料溶液を調整し、この塗料溶液をディピング法、スプレー法、ロールコーター法などにより帯電部材表面に塗布して乾燥固化させる方法が好適に採用される。なお、上記塗料溶液を調製するための溶媒としては、樹脂組成物を構成する基材樹脂の種類などに応じて適宜選定すればよく、例えば基材樹脂としてフッ素樹脂を用いる場合には、メチルエチルケトン（ＭＥＫ）、メチルイソブチルケトン（ＭＩＢＫ）、トルエン、キシレン等が好適に用いられる。
【００２４】
ここで、上記シリカ粉末及び／又はフッ素樹脂粉末等の疎水性粉末をこの樹脂組成物中に分散させる際、特に制限されるものではないが、ペイントシェーカーを用いて１〜１０時間分散操作することにより、疎水性粉末を樹脂組成物中に分散させることが好ましく、これにより得られる表面層の接触角をより効果的に増大させることができる。
【００２５】
この表面層の厚さは、帯電部材の形態等に応じて設定され、特に制限されるものではないが、例えば後述するロール状の帯電ローラの表面層３であれば、通常１〜１５μｍ、特に３〜５μｍとすることができ、１μｍ未満であると、ローラの耐久性に劣る場合があり、一方１５μｍを超えると帯電特性に悪影響を与えたり、表面にしわを生じるなど、良好な表面性が得られない場合がある。
【００２６】
本発明の帯電部材は、少なくとも感光ドラムなどの被帯電体と接触する部材表面が上記疎水性粉末を含有する樹脂組成物からなる表面層で形成されたものであり、その形態はロール状、プレート状、ブロック状、球状、ブラシ状などの適宜な形態とすることができ、特に制限されるものではないが、通常は部材表面に上記表面層を有するロール状の帯電ローラとすることが好ましく、例えば、図１（Ａ）に示したように、シャフト１の外周に弾性層２を形成し、この弾性層２上に上述の表面層３を形成した帯電ローラや、更に図１（Ｂ）に示したように、弾性層２と表面層３との間に抵抗調整層４を設けた帯電ローラなどとすることができる。
【００２７】
この場合、上記シャフト１としては、金属或いはプラスチック製のシャフトを用いることができ、また部材の形態や帯電部材が用いられる帯電装置の機構などによってはこのシャフト１を省略することもできる。
【００２８】
また、上記弾性層２を形成する弾性体も特に制限されず、被帯電体との良好な接触状態を得ることができる弾性体であればよく、公知のゴム或いは樹脂、又はこれらの発泡体（以下、「フォーム」という）で形成することができる。具体的には、ポリウレタン、シリコーンゴム、ブタジエンゴム、イソプレンゴム、クロロプレンゴム、スチレン−ブタジエンゴム、エチレン−プロピレンゴム、ポリノルボルネンゴム、スチレン−ブタジエン−スチレンゴム、エピクロルヒドリンゴム等を基材ゴムとするゴム組成物が例示されるが、特にポリウレタンが好ましく、より好ましくは発泡倍率が１．５〜５０倍のポリウレタンフォームが用いられる。なお、この場合のフォーム密度は、０．０５〜０．９ｇ／ｃｍ3程度が適当である。
【００２９】
上記弾性層２には、導電剤を添加することにより、導電性を付与又は調整して所定の抵抗値とすることができる。その導電剤としては、特に限定されず、ラウリルトリメチルアンモニウム、ステアリルメチルアンモニウム、オクタドデシルトリメチルアンモニウム、ヘキサデシルトリメチルアンモニウム、変性脂肪酸・ジメチルエチルアンモニウムの過塩素酸塩、塩素酸塩、ホウフッ化水素酸塩、硫酸塩、エトサルフェート塩、臭化ベンジル塩、塩化ベンジル塩等のハロゲン化ベンジル塩等の第四級アンモニウム塩などの陽イオン性界面活性剤、脂肪族スルホン酸塩、高級アルコール硫酸エステル塩、高級アルコールエチレンオキサイド付加硫酸エステル塩、高級アルコール燐酸エステル塩、高級アルコールエチレンオキサイド付加燐酸エステル塩などの陰イオン界面活性剤、高級アルコールエチレンオキサイド、ポリエチレングリコール脂肪酸エステル、多価アルコール脂肪酸エステル等の非イオン性帯電防止剤などの帯電防止剤、ＮａＣｌＯ4、ＬｉＡｓＦ6、ＬｉＢＦ4、ＮａＳＣＮ、ＫＳＣＮ、ＮａＣｌ等のＬｉ+、Ｎａ+、Ｋ+等の周期律表第１族の金属塩、あるいはＮＨ4+の塩などの電解質、また、ケッチェンブラック、アセチレンブラック等の導電性カーボン、ＳＡＦ、ＩＳＡＦ、ＨＡＦ、ＦＥＦ、ＧＰＦ、ＳＲＦ、ＦＴ、ＭＴ等のゴム用カーボン、酸化処理を施したカラー（インク）用カーボン、熱分解カーボン、天然グラファイト、人造グラファイト、アンチモンドープの酸化錫、酸化チタン、酸化亜鉛、ニッケル、銅、銀、ゲルマニウム等の金属及び金属酸化物、ポリアニリン、ポリピロール、ポリアセチレン等の導電性ポリマー等が挙げられる。この場合、これら導電剤の配合量は、組成物の種類に応じて適宜選定され、通常弾性層の体積抵抗率が１０0〜１０8Ω・ｃｍ、好ましくは１０2〜１０6Ω・ｃｍとなるように調整される。
【００３０】
なお、この弾性層２の厚さは、部材の形態や大きさ、層構成等に応じて適宜設定され、特に制限されるものではないが、図１（Ａ），（Ｂ）に示したようなロール状の帯電部材の場合、通常１〜３．５ｍｍ、特に２〜２．９ｍｍ程度とすることが好ましい。
【００３１】
次に、上記抵抗調整層４は、部材の電気抵抗を調整すると共に、発泡体等で形成される上記弾性層２の表面をある程度平滑にし、部材表面の平滑性を向上させるために任意に形成される層であり、有機溶剤系及び水系樹脂を用いて形成される塗膜であるが、特に成膜性、塗膜乾燥時のひび・割れ等の発生が少ない点、更に弾性層を膨潤させるなどの弾性層２への影響が少ない点などから水系樹脂を主材として用いることが好ましい。水系樹脂としては、上記弾性層２上に確実に塗膜を形成することができるものであればいずれのものでもよく特に制限されるものではないが、特にポリビニルアセタール樹脂、塩化ビニリデン樹脂、ウレタン樹脂、アクリル樹脂、ポリエステル樹脂等が好適に用いられる。
【００３２】
この抵抗調整層４には、上記水系樹脂を架橋するための架橋剤を添加することができる。架橋剤は、用いられる上記水系樹脂の種類に応じて適宜選定され、所望の架橋効果が得られるものであればよいが、通常は、オキサゾリン系、エポキシ系、メラミン系、グアナミン系、イソシアネート系、フェノール系等の架橋剤が好適に用いられる。なお、架橋剤の添加量は、通常上記架橋対象樹脂１００重量部に対して０．１〜５０の範囲とされるが、表面粗度調整の目的を逸脱しない限り、５０重量部を超えて架橋剤を添加しても差し支えない。
【００３３】
また、この抵抗調整層４には、導電剤を添加して導電性を付与又は調整することができ、通常は体積抵抗率が１×１０3〜１×１０12Ω・ｃｍ、特に１×１０5〜１×１０10Ω・ｃｍとなるように抵抗値を調整することが好ましい。この場合、導電剤としては、上記表面層３及び弾性層２で例示したものと同様の導電剤を例示することができるが、中でもカーボンを用いることが好ましく、特に上記表面層３に用いられるカーボンとして示した特定の酸素含有率及びｐＨを有するカーボンが好ましく用いられる。導電剤の添加量は、導電剤の種類などに応じて上記体積抵抗率が得られるように適宜調節され、特に制限されるものではないが、導電剤としてカーボンを用いる場合には、通常０．０１〜４０重量％、特に５〜２０重量％程度とされる。
【００３４】
この抵抗調整層４には、その目的を逸脱しない範囲で、造膜助剤、顔料分散剤、増粘剤、レベリング剤、チクソトロピー性付与剤、構造粘性付与剤等の適宜な添加剤を必要に応じて適量添加することができる。
【００３５】
なお、この抵抗調整層４は、上述のように、水系樹脂を用いて形成することが好ましいが、この水系樹脂以外の樹脂を含有していても差し支えく、また必要に応じてこの抵抗調整層４を複数層形成することもできる。更に、この抵抗調整層４の厚さは、特に制限されるものではないが、通常１〜８００μｍ、特に３０〜３００μｍ程度とすることが好ましく、１μｍ未満であると、十分な抵抗値の調整、表面粗度の調整効果が得られない場合があり、一方６００μｍを超えると、相対的に弾性層の厚みが薄くなってローラ硬度が高くなったり、コスト高となる場合がある。
【００３６】
上記表面層３及び上記抵抗調整層４の形成方法は、特に制限はなく、公知のディピング法、スプレー法、押出成形法などを採用することができるが、通常、各成分を溶剤に溶解又は分散した塗料を調製してディピング法により塗膜を形成する方法が好ましく用いられる。
【００３７】
本発明の帯電部材は、上記表面層３の表面、即ち帯電部材の表面に凹凸があると、この凹凸内にトナーが詰まって画像不良の原因となることがあるため、その表面はできるだけ平滑であることが好ましく、特に制限されるものではないが、表面層３の表面粗さ、即ち帯電部材の表面粗さは、ＪＩＳ１０点平均粗さＲｚで４μｍ以下、特に３μｍ以下、さらには２μｍ以下であることが好ましい。この場合、上記抵抗調整層４を設けることにより、このような良好な平滑性を容易に得ることができる。
【００３８】
本発明の帯電部材は、感光ドラム等の被帯電体に当接した状態に配設され、被帯電体と本発明帯電部材との間に電圧を印加することにより、被帯電体を帯電させるものであるが、この場合、帯電部材と被帯電体との間に印加する電圧は、直流電圧であっても交流電圧であってもよく、特に制限されるものではないが、直流電圧に交流電圧を重畳した電圧を印加して帯電を行うようにすることが好ましく、これにより被帯電体をより均一に帯電させることができる。また、特に制限されるものではないが、本発明の帯電部材と被帯電体との接触圧力は、５０〜２０００ｇ、特に１００〜１０００ｇとすることが好ましく、これにより良好な帯電を確実に得ることができる。
【００３９】
本発明帯電部材を用いた帯電装置については、例えば、図２に示したように、本発明の帯電部材５を感光ドラム等の被帯電体６に所定の圧力で当接させ、電圧印加手段６から被帯電体５との間に電圧を印加するように構成した帯電装置を例示することができるが、これに限定されるものではなく、被帯電体６、帯電部材５の形態や電圧印加手段７による電圧印加方式等は適宜変更して差し支えない。
【００４０】
【発明の効果】
本発明の帯電部材は、高温，高湿環境下で長時間連続運転した場合でも、感光ドラムを良好かつ確実に帯電させることができ、感光ドラムの帯電不良による画像不良を生じることなく、きれいな画像を確実に得ることができるものである。
従って、本発明の帯電部材を用いた帯電装置によれば、良好な帯電操作を長期に亘って安定的に行うことができるものである。
【００４１】
【実施例】
以下、実施例を示し、本発明をより具体的に説明するが、本発明は下記実施例に限定されるものではない。
【００４２】
フッ素樹脂（旭硝子社製「ＬＦ２００」）１００重量部に対して、カーボン（電気化学工業社製「デンカブラック」）２５重量部、及びシリカ粉末（日本アエロジル社製「Ｒ９７２」）を表１に示した割合で添加し、これをメチルエチルケトン溶媒１４０重量部に溶解し、ペイントシェーカーを用いて表１に示した時間分散させるよりシリカ粉末を分散させて、数種類の表面層用塗料溶液を調製した。なお、用いたシリカ粉末「Ｒ９７２」は、平均粒子径１６μｍ、比表面積１１０ｍ2／ｇ、見かけ比重５０ｇ／ｌのものである。また、このシリカ粉末「Ｒ９７２」は、粒子表面をＣＨ3グループで化学的に覆うことにより、疎水化処理を施したものである。
【００４３】
次に、金属性シャフト１の外周に、厚さ３０００μｍの下記弾性層２を形成し、該弾性層２上に水系アクリル樹脂に適量のカーボンを添加した抵抗調整用塗料を塗布して厚さ２００μｍの抵抗調整層４を形成し、更に上記塗料溶液Ｎｏ.１〜１２を塗布して、厚さ４μｍの表面層を形成して、図１（Ｂ）と同様の構成を有する１２種類の帯電ローラを作成した。
弾性層
ポリエステル系ポリオール、イソシアネートにカーボンを添加して調製した密度０．５５ｇ／ｃｍ3のポリウレタンフォームである。
【００４４】
得られた各帯電ローラ表面の接触角を測定した。結果を表１に示す。また、各帯電ローラをプリンターに装着して３０℃，８０％ＲＨの高温，高湿環境下で、２４時間連続して画像出しを行い（印刷枚数５０００枚）、得られた画像を○△×の３段階で評価した。結果を表１に示す。
【００４５】
【表１】
0005196089.tif 000002
【００４６】
表１に示されいるように、表面層への疎水性粉末（本実施例では、シリカ粉末）の添加により表面層の接触角が増大することが認められ、この場合疎水性粉末（シリカ粉末）の添加量が多いほど接触角も増大し、また分散時間が長くなりすぎると接触角が減少する傾向が見られた。また、疎水性粉末（シリカ粉末）が添加された樹脂組成物からなる表面層を有する帯電ドラムは、高温高湿環境下でも良好な帯電操作を安定的に行うことができ、良好な画像が確実に得られることが認められる。特に、接触角が９０°以上の表面層を有するものは、非常に優れた結果が得られた。
【図面の簡単な説明】
【図１】本発明にかかる帯電部材を例示する概略断面図である。
【図２】本発明帯電装置の一例を示す概略図である。
【符号の説明】
１  シャフト
２  弾性層
３  表面層
４  抵抗調整層
５  帯電ローラ（帯電部材）
６  感光ドラム（被帯電体）
７  電圧印加手段
【図１】
0005196089.tif 000003
【図２】
0005196089.tif 000004